평균 1 차 입자 직경 이 0 . 6 ㎛ 이 고 , 비표 면적 이 10 ㎡/ g 인 Li 4 Ti 5 O 12 입자 를 부극 활물질 로서 사용 하 였 다 . 이것 에 , 도전 제 로서 평균 입자 직경 6 ㎛ 의 흑연 분말 과 , 결착 제 로서 PVdF 를 중량 비로 95 : 3 : 2 가 되 도록 배합 하 고 n - 메틸 피 롤리 돈 ( NMP ) 용매 에 분산 시키 고 , 볼 밀 을 사용 하 여 회전수 1000 rpm 으로 , 또한 교반 시간 2 시간 의 조건 에서 교반 을 사용 하 여 , 슬러리 를 제조 하 였 다 . 얻 어 진 슬러리 를 두께 15 ㎛ 의 알루미늄 합 금박 ( 순도 99 . 3 ％) 에 도포 하 고 , 건조 하 고 , 가열 프레스 공정 을 거침 으로써 , 집 전체 의 각 면 에 형성 된 부극 활물질 함유층 의 전극 밀도 가 2 . 2 g / ㎤ 인 부극 을 제조 하 였 다 . 집 전체 를 제외 한 부극 다공도 는 35 ％ 였 다 .